용량 5 ℓ 의 3 구 플라스크 에 , 무수 톨루엔 2 . 5 ℓ 및 금속 나트륨 400 g 을 넣 고 , 질소 가스 기류 하 , 톨루엔 의 비점 까지 가열 하 고 , 다이메틸 다이 클로 로 실레인 1 ℓ 를 1 시간 에 걸쳐서 적하 하 였 다 . 적하 종료 후 , 10 시간 가열 환류 시켜 , 침전물 을 생성 시켰 다 . 이 침전물 을 여과 하 고 , 메탄올 , 이어서 물 을 이용 해서 세정 시켜 , 백 색 분말 의 폴리 다이메틸 실레인 420 g 을 얻 었 다 . 수 냉 환류 기 를 구비 한 3 구 플라스크 속 에 , 얻 어 진 폴리 다이메틸 실레인 250 g 을 넣 고 , 질소 가스 기류 하 , 420 ℃ 에서 30 시간 가열 반응 시켜서 수 평균 분자량 이 1200 인 폴리 카보 실레인 을 얻 었 다 .